СПОСОБ ПРОИЗВОДСТВА ПОКРЫТЫХ ЧАСТИЦ ДИОКСИДА ТИТАНА, ПОКРЫТЫЕ ЧАСТИЦЫ ДИОКСИДА ТИТАНА И ПРОДУКТЫ, СОДЕРЖАЩИЕ ТАКИЕ ЧАСТИЦЫ

1. Способ изготовления нефлокулированных, дискретно распределенных частиц диоксида титана, покрытых слоем оксида кремния, действующего как разделитель между отдельными частицами диоксида титана, при этом настоящий способ включает следующие этапы
50
i) формирование водной дисперсии, содержащей частицы диоксида титана, в которой средний размер d частиц диоксида титана находится в диапазоне от 7 до 1000 нм,
ii) введение в упомянутую дисперсию кремнийсодержащего соединения при постоянном перемешивании, необязательно с добавлением основания, для получения щелочной дисперсии;
iii) добавление кислоты к щелочной дисперсии, полученной на этапе ii, с целью снижения уровня рН, чтобы инициировать осаждение оксида кремния из дисперсии на частицы диоксида титана, и
iv) повторение шагов ii) и iii), по меньшей мере, один раз, для получения нефлокулированных, дискретно распределенных частиц диоксида титана и, предпочтительно, понижения рН дисперсии до значения в диапазоне 1,9-9,0, предпочтительно в диапазоне 3-8,5, перед фильтрацией и промывкой полученного продукта.
2
2. Способ по п. 1, в котором упомянутое кремнийсодержащее соединение выбрано из группы, состоящей из растворимого стекла, силикатного золя, SiO и органического соединения кремния, такого как ортосиликат или тетраэтилортосиликат, при этом предпочтительным является растворимое стекло.
2
3
3. Способ по п. 1 или 2, в котором основание представляет собой NaOH, KОН, NаСО или аммиак, предпочтительно NaOH.
4. Способ по п. 1, в котором температура такой дисперсии находится в интервале 40-100°С, предпочтительно в интервале 50-90°С, наиболее предпочтительно в интервале 60-85°С.
5. Способ по п. 1, в котором показатель рН после добавления кремнийсодержащего соединения и, необязательно, основания находится в диапазоне 9,3-12, предпочтительно в диапазоне 9,5-11.
6. Способ по п. 1, в котором показатель рН после добавления кислоты находится в диапазоне 4-9,3, предпочтительно в диапазоне 4,3-8, более предпочтительно в диапазоне 4,5-7,8, наиболее предпочтительно в диапазоне 5-7,5.
3
7. Способ по п. 1, в котором кислота представляет собой серную кислоту, HCl, HNО или органическую кислоту, такую как муравьиная кислота, уксусная кислота или щавелевая кислота, при этом предпочтительно, чтобы такая кислота представляла собой серную кислоту.
8. Способ по п. 1, в котором этапы ii) и iii) повторяют, по меньшей мере, два раза, по меньшей мере, три раза, по меньшей мере, четыре раза или, по меньшей мере, пять раз.
9. Способ по п. 1, в котором время реакции на этапе i) и/или этапе ii) составляет, по меньшей мере, 1 мин, предпочтительно, по меньшей мере, 3 мин.
10. Способ по п. 1, в котором концентрация диоксида титана в данной дисперсии находится в диапазоне 70-400 г/л, предпочтительно в диапазоне 150-350 г/л, более предпочтительно в диапазоне 200-320 г/л, например в диапазоне 220-310 г/л.
11. Способ по п. 1, в котором частицы диоксида титана имеют рутильную форму, по меньшей мере, 80% (по массе), предпочтительно, по меньшей мере, 90% (по массе), более предпочтительно, по меньшей мере, 95% (по массе), наиболее предпочтительно, по меньшей мере, 97% (по массе).
2
29
12. Продукт диоксида титана с покрытием, предпочтительно изготовленный способом по любому из пп. 1-11, содержащий, по меньшей мере, 95% (по массе) частиц-ядер диоксида титана в рутильной форме, покрытых слоем SiO, имеющим средний размер частиц в диапазоне 100-1000 нм, в котором упомянутый продукт имеет пиковый химический сдвиг Si при (-105)-(-115) ч/млн в спектре ЯМР (ядерный магнитный резонанс) твердого тела, что указывает на полную симметрию связи Si-О-Si.
2
2
13. Продукт диоксида титана с покрытием по п. 12, в котором продукт из диоксида титана имеет удельную площадь поверхности по БЭТ, равную 15 м/г или менее, предпочтительно 12 м/г или менее.
14. Продукт диоксида титана с покрытием по п. 12 или 13, в котором продукт из диоксида титана имеет показатель маслоемкости менее 31%, предпочтительно менее 28%.
15. Продукт диоксида титана с покрытием по п. 12, в котором продукт из диоксида титана имеет цветовой оттенок b* меньше чем -6.
16. Продукт диоксида титана с покрытием по п. 12, в котором продукт из диоксида титана имеет разбеливающую способность L* (серая паста) более чем 64.
2
17. Продукт диоксида титана с покрытием по п. 12, в котором количество SiO слоя разделительного покрытия находится в диапазоне 2-4% (по массе) от массы продукта диоксида титана с покрытием.
2
29
18. Продукт диоксида титана с покрытием, предпочтительно изготовленный способом по любому из пп. 1-11, содержащий, по меньшей мере, 80% (по массе) частиц-ядер прозрачного диоксида титана в рутильной форме, покрытых слоем SiO, имеющий средний размер частиц менее 100 нм, в котором упомянутый продукт имеет пиковый химический сдвиг Si при (-105)-(-115) ч/млн в спектре ЯМР (ядерный магнитный резонанс) твердого тела, что указывает на полную симметрию связи Si-О-Si.
19. Композиция полиграфической краски, содержащей продукт диоксида титана с покрытием по любому из пп. 12-17 или 18, предпочтительно полиграфической краски для выворотной печати или ламинирования.
2
20. Солнцезащитная композиция, содержащая продукт диоксида титана с покрытием по любому из пп. 12-16 или 18, предпочтительно, в котором количество SiO в слое разделительного покрытия находится в диапазоне 4-25% (по массе) от массы продукта диоксида титана с покрытием.
2
21. Композиция краски, содержащая продукт диоксида титана с покрытием по любому из пп. 12-16 или 18, в котором количество SiO в слое находится в диапазоне 2-14% (по массе) от продукта диоксида титана с покрытием.